(57)【特許請求の範囲】
【請求項１】
少なくとも染料を含む着色剤（Ａ）と、樹脂（Ｂ）と、光重合開始剤（Ｃ）と、光重合性化合物（Ｄ）と、化合物（Ｅ）とからなるカラーフィルタ用感光性着色組成物において、化合物（Ｅ）が下記一般式(１)で示される化合物（Ｅ）であることを特徴とするカラーフィルタ用感光性着色組成物。
一般式(１)
【化１】
0005589437.tif 000019
（ただし、Ｒ１、Ｒ２は各々独立に、置換または未置換の芳香族炭化水素基を表し、Ａｒは置換または未置換の２価または３価の芳香族炭化水素基を表す。ＸはＳＯ３−、またはＣＯ２−を表し、Ｙはアルカリ金属イオン、アルカリ土類金属イオンまたは遷移金属イオンを表し、ｍ、ｎは０〜２の整数を表し、かつ、２≧ｍ＋ｎ≧１を満たす。ｐ、ｑは各々独立に、１〜６までの整数を表す。）
【請求項２】
一般式（１）におけるＸが、ＳＯ３−であることを特徴とする請求項１記載のカラーフィルタ用感光性着色組成物。
【請求項３】
一般式（１）におけるＹが、Ｃｏ２＋またはＮｉ２＋であることを特徴とする請求項１または２に記載のカラーフィルタ用感光性着色組成物。
【請求項４】
光重合開始剤（Ｃ）と化合物（Ｅ）との重量比（Ｅ／Ｃ）が０．００１〜１．０であることを特徴とする請求項１〜３いずれか１項に記載のカラーフィルタ用感光性着色組成物。
【請求項５】
基板上に、請求項１〜４いずれか１項に記載のカラーフィルタ用感光性着色組成物から形成されるフィルタセグメントを具備することを特徴とするカラーフィルタ。
【発明の詳細な説明】
【技術分野】
【０００１】
本発明は、カラー液晶表示装置、カラー撮像管素子等に用いられるカラーフィルタの製造に使用されるカラーフィルタ用感光性着色組成物、およびこれを用いて形成されるカラーフィルタに関する。
【背景技術】
【０００２】
カラーフィルタには、分光透過率、色調など色表示に関する性能（明度、コントラスト比等）、 耐光性、平滑性などパネル構成に要する特性、そして耐熱性、耐薬品性、寸法安定性などパネル組立の上で必要とされる特性など、多岐にわたる特性が要求される。これに対し、 染料、顔料などの着色剤、金属薄膜、及びカラーフィルタ製造法（染色法、顔料分散法、電着法、印刷法、蒸着法など） に関する開発研究が進められてきている。
【０００３】
顔料分散法は、顔料を均一に感光性樹脂組成物に分散させた着色感光性組成物を用いてフォトリソグラフィー法によってカラーフィルタを製造する方法である。この方法は着色剤として顔料を用いるため、耐薬品性および耐熱性に優れ、カラーフィルタの製造に広く一般に使用される製造法である反面、顔料を樹脂の中へ均一に分散させることが困難であり、通常、分散のための分散剤を添加しなければならない。その点、染料は、樹脂組成物を溶解させる溶剤に溶解するために、容易に均一な色を得ることができ、その結果として透明性に優れた、高明度のカラーフィルタの製造が可能になると期待されており、この理由から、塩基性染料や酸性染料（例えば特許文献１〜３参照）を用いたものが報告されている。
【０００４】
しかし、染料は一般に耐熱性・耐光性に劣る事が知られている。このような課題を克服するために、酸性染料と含窒素化合物との塩を形成する方法（特許文献４）が提案されているが、染料として極性を有したままの化合物を用いた場合、アルカリ現像の際に過現像が生じるだけでなく、カラーレジストの製造において原料物質が混在する溶液中に内在するカウンターカチオン成分と新たな塩を形成し、これが不純物となってレジスト膜の光透過時の散乱による明度の低下を引き起こす可能性があった。同様の目的で、染料そのものの耐性向上を目的とした提案もなされている（特許文献５）が、カラーフィルタ用途として用いるには上記課題を克服するに十分な性能ではなかった。また、染料の光退色を防ぐ目的で、紫外線吸収剤及び／又は紫外線安定剤として、ベンゾトリアゾール系、ベンゾフェノン系、ヒンダードアミン系からなる有機紫外線吸収剤又は紫外線安定剤等が提案されており（特許文献６）、それらを用いた染料カラーレジストはある程度の耐光性向上が見られたものの、カラーフィルタ用途として用いるには不十分であり、現状では染料を用いたカラーレジストで高明度かつ耐熱性、耐光性、高感度かつパターン形状のすべてを満足するものはなく、更に効果の高い染料カラーレジストが求められていた。
【先行技術文献】
【特許文献】
【０００５】
【特許文献１】特開平１１−２２３７２０号公報
【特許文献２】特開２００１−３０５５２１号公報
【特許文献３】特開２０００−２３５５９８号公報
【特許文献４】特開２００８−０５８６４３号公報
【特許文献５】特開２００７−２１１２２６号公報
【特許文献６】特開２０００−２１２２０７号公報
【発明の概要】
【発明が解決しようとする課題】
【０００６】
本発明の目的は、高明度で耐光性にも優れ、さらに高感度かつパターン形状にも優れたカラーフィルタ用感光性着色組成物およびそれを用いたカラーフィルタを提供することである。
【課題を解決するための手段】
【０００７】
本発明者らは前記諸問題を解決するために鋭意研究を重ねた結果、少なくとも染料を含む着色剤（Ａ）と、樹脂（Ｂ）と、光重合開始剤（Ｃ）と、光重合性化合物（Ｄ）、および下記一般式(１)で示される化合物（Ｅ）とを含むカラーフィルタ用感光性着色組成物によって、高い明度と耐光性に優れ、高感度かつパターン形状にも優れたカラーフィルタを得る事が可能となることを見出し、この知見に基づいて本発明をなしたものである。
一般式(１)
【化１】
0005589437.tif 000002
（ただし、Ｒ１、Ｒ２は各々独立に、置換または未置換の芳香族炭化水素基を表し、Ａｒは置換または未置換の２価または３価の芳香族炭化水素基を表す。ＸはＳＯ３−、またはＣＯ２−を表し、Ｙはアルカリ金属イオン、アルカリ土類金属イオンまたは遷移金属イオンを表し、ｍ、ｎは０〜２の整数を表し、かつ、２≧ｍ＋ｎ≧１を満たす。ｐ、ｑは各々独立に、１〜６までの整数を表す。）
【０００８】
また本発明は、一般式（１）におけるＸが、ＳＯ3-であることを特徴とする前記カラーフィルタ用感光性着色組成物に関する。
【０００９】
また本発明は、一般式（１）におけるＹが、Ｃｏ2+またはＮｉ2+であることを特徴とする前記カラーフィルタ用感光性着色組成物に関する。
【００１０】
また本発明は、着色剤（Ａ）に含まれる染料が、トリアリールメタン系染料またはキサンテン系染料であることを特徴とする前記カラーフィルタ用感光性着色組成物に関する。
【００１１】
また本発明は、光重合開始剤（Ｃ）と化合物（Ｅ）との重量比（Ｅ／Ｃ）が０．００１〜１．０であることを特徴とする前記カラーフィルタ用感光性着色組成物に関する。
【００１２】
また本発明は、基板上に、前記カラーフィルタ用感光性着色組成物から形成されるフィルタセグメントを具備することを特徴とするカラーフィルタに関する。
【発明の効果】
【００１３】
本発明のカラーフィルタ用感光性着色組成物は、染料の光退色に対し優れた抑制効果を有する化合物を含んでいるため、高明度で耐光性にも優れ、さらに感度及びパターン形状にも優れたカラーフィルタを得ることが出来る。
【発明を実施するための形態】
【００１４】
本発明のカラーフィルタ用感光性着色組成物は、少なくとも染料を含む着色剤（Ａ）と、樹脂（Ｂ）と、光重合開始剤（Ｃ）と、光重合性化合物（Ｄ）と、下記一般式(１)で示される化合物（Ｅ）とからなることを特徴とする。
一般式(１)
【化２】
0005589437.tif 000003
（ただし、Ｒ１、Ｒ２は各々独立に、置換または未置換の芳香族炭化水素基を表し、Ａｒは置換または未置換の２価または３価の芳香族炭化水素基を表す。ＸはＳＯ３−、またはＣＯ２−を表し、Ｙはアルカリ金属イオン、アルカリ土類金属イオンまたは遷移金属イオンを表し、ｍ、ｎは０〜２の整数を表し、かつ、２≧ｍ＋ｎ≧１を満たす。ｐ、ｑは各々独立に、１〜６までの整数を表す。）
【００１５】
＜着色剤（Ａ）＞
本発明における着色剤（Ａ）は、少なくとも染料を含むことを特徴とする。
[染料]
本発明でいう染料とは、酸性染料、直接染料、塩基性染料、造塩染料、油溶性染料、分散染料、反応染料、媒染染料、建染染料、硫化染料等の総称であって、いずれを用いても良く、単独でも使用可能であるが、特定の分光特性を発現させるために、２種類以上の染料を組合せて使用しても構わない。
【００１６】
以下に、使用可能な染料をカラーインデックス（Ｃ.Ｉ.）番号で例示する。
【００１７】
酸性染料としては、アントラキノン系染料、フタロシアニン系染料、キノリン系染料、アジン系染料、インジゴイド系染料、キサンテン系染料、トリフェニルメタン系染料等を用いることができる。
【００１８】
アントラキノン系ではＣ.Ｉ. アシッドブルー２３、２５、２７、３５、４０、４１、４３、４５、４７、４９、５１、５３、５５、５６、６２、６８、６９、７８、８０、８１：１、１１、１２４、１２７、１２７：１、１４０、１５０、１７５、２１５、２３０、２７７、３４４、Ｃ.Ｉ. アシッドバイオレット４１、４２、４３、Ｃ.Ｉ. アシッドグリーン２５、２７等が挙げられる。
【００１９】
アゾ系では、例えば、Ｃ.Ｉ. アシッドレッド１、３、４、６、８、１１、１２、１４、１８、２６、２７、３３、３７、５３、５７、８８、１０６、１０８、１１１、１１４、１３１、１３７、１３８、１５１、１５４、１５８、１５９、１７３、１８４、１８６、２１５、２５７、２６６、２９６、３３７；
Ｃ.Ｉ. アシッドオレンジ７、１０、１２、１９、２０、２２、２８、３０、５２、５６、７４、１２７；
Ｃ.Ｉ. アシッドバイオレット１１、５６、５８；
Ｃ.Ｉ. アシッドイエロー１、１７、１８、２３、２５、３６、３８、４２、４４、５４、５９、７２、７８、１５１；
Ｃ.Ｉ. アシッドブラウン２、４、１３、２４８；
Ｃ.Ｉ. アシッドブルー９２、１０２、１１３、１１７などが挙げられる。
【００２０】
フタロシアニン系染料では、Ｃ.Ｉ. アシッドブルー２４９などが挙げられる。
キノリン系染料では、Ｃ.Ｉ. アシッドイエロー３などが挙げられる。
アジン系染料としては、Ｃ.Ｉ. アシッドブルー５９,１０２などが挙げられる。
インジゴイド系染料としては、Ｃ.Ｉ. アシッドブルー７４が挙げられる。
キサンテン系酸性染料では、Ｃ.Ｉ. アシッドレッド５０、５１、５１：１、８７、９１、９２、９４、９５、９８、２８９、Ｃ.Ｉ. アシッドバイオレット９、３０などが挙げられる。
【００２１】
トリアリールメタン系酸性染料では、Ｃ.Ｉ. アシッドブルー１、３、５、７、９、１１、１５、１７、１９、２２、２４、３８、４８、７５、８３、９０、９１、９３、９３：１、１００、１０３、１０４、１０９、１１０、１１９、１４７、２６９、１２３、２１３、Ｃ.Ｉ. ダイレクトブルー４１、Ｃ.Ｉ. アシッドバイオレット１７、１９、２１、２３、２５、３８、４９、７２、ダイレクトブルー４１などが挙げられる。
【００２２】
その他の酸性染料としては、Ｃ.Ｉ. アシッドバイオレット４９；Ｃ.Ｉ. アシッドブラウン  １９；Ｃ.Ｉ. アシッドブルー７、９、７４、１１２、１２６、１６７；Ｃ.Ｉ. アシッドグリーン９；Ｃ．Ｉ．フードグリーン３等が挙げられる。
【００２３】
直接染料としては、アゾ系染料、チアゾール系染料、アントラキノン系染料、オキサジン系染料、フタロシアニン系染料等を用いることができる。以下に、使用可能な染料をカラーインデックス（Ｃ.Ｉ.）番号で例示する。
【００２４】
アゾ系染料としては、例えば、Ｃ.Ｉ. ダイレクトイエロー２，３３，３４，３５，３９，５０，６９，７０，７１，８６，９３，９４，９５，９８，１０２，１０９，１２９，１３６，１４１；
Ｃ.Ｉ. ダイレクトオレンジ４１，４６，５６，６１，６４，７０，９６，９７，１０６，１０７；
Ｃ.Ｉ. ダイレクトレッド７９，８２，８３，８４，９７，９８，９９，１０６，１０７，１７２，１７３，１７６，１７７，１７９，１８１，１８２，２０４，２０７，２１１，２１３，２１８，２２１，２２２，２３２，２３３，２４３，２４６，２５０；
Ｃ.Ｉ. ダイレクトバイオレット４７，５２，５４，６０，６５，６６，７９，８０，８１，８２，８４，８９，９０，９３，９５，９６，１０３，１０４；
Ｃ.Ｉ. ダイレクトブルー５１，５７，７１，８１，８４，８５，９０，９３，９４，９５，９８，１００，１０１，１１３，１４９，１５０，１５３，１６０，１６２，１６３，１６４，１６６，１６７，１７０，１７２，１８８，１９２，１９３，１９４，１９６，１９８，２００，２０７，２０９，２１０，２１２，２１３，２１４，２２２，２２８，２２９，２３７，２３８，２４２，２４３，２４４，２４５，２４７，２４８，２５０，２５１，２５２，２５６，２５７，２５９，２６０，２６８，２７４，２７５；
Ｃ.Ｉ. ダイレクトグリーン２７，３４，３７，６５，６７，６８，６９，７２，７７，７９，８２などが挙げられる。
【００２５】
チアゾール系染料としては、Ｃ.Ｉ. ダイレクトイエロー５４が挙げられる。
オキサジン系染料としては、Ｃ.Ｉ. ダイレクトブルー９７，９９，１０６，１０７，１０８，１０９，１９０，２９３などが挙げられる。
アントラキノン系染料としては、Ｃ.Ｉ. ダイレクトブルー７７などが挙げられる。
フタロシアニン系染料としては、Ｃ.Ｉ. ダイレクトブルー８６，８７, １８９，１９９などが挙げられる。
【００２６】
その他の直接染料としては、Ｃ.Ｉ. ダイレクトイエロー３８，４３，４７，５８，６８，１０８，１３８；Ｃ.Ｉ. ダイレクトオレンジ３４，３９，５０，５２，５７，６５，６８；Ｃ.Ｉ. ダイレクトレッド９１，９２，９６，１０５，１８４，２２０，２３４，２４１；Ｃ.Ｉ. ダイレクトバイオレット５９；Ｃ.Ｉ. ダイレクトブルー８０，１１４，１１５，１１７，１１９，１３７，１５５，１５６，１５８，１５９，１６１，１７１，１７３；Ｃ.Ｉ. ダイレクトグリーン２５，３１，３２，６３，６６などが挙げられる。
【００２７】
塩基性染料としては、アゾ系染料、アジン系染料、アクリジン系染料、メチン系染料、チアゾール系染料、チアジン系染料、オキサジン系染料、アントラキノン系染料、キサンテン系染料、トリアリールメタン系染料等を用いることができる。
【００２８】
アゾ系染料としては、例えば、Ｃ.Ｉ.ベーシックレッド１７、２２、２３、２５、２９、３０、３８、３９、４６、４６：１、８２；Ｃ.Ｉ. ベーシックオレンジ２、２４、２５；Ｃ.Ｉ. ベーシックバイオレット１８；Ｃ.Ｉ. ベーシックイエロー１５、２４、２５、３２、３６、４１、７３、８０；Ｃ.Ｉ. ベーシックブラウン１；Ｃ.Ｉ. ベーシックブルー４１、５４、６４、６６、６７、１２９などが挙げられる。
【００２９】
アジン系染料としては、Ｃ.Ｉ. ベーシックレッド１２、２７などが挙げられる。
アクリジン系染料としては、Ｃ.Ｉ. ベーシックオレンジ１４などが挙げられる。
メチン系染料としては、Ｃ.Ｉ. ベーシックレッド１３、１４；Ｃ.Ｉ. ベーシックオレンジ２１；Ｃ.Ｉ. ベーシックバイオレット１６、３９；Ｃ.Ｉ. ベーシックイエロー１１,１３, ２１, ２３，２８などが挙げられる。
チアゾール系染料としては、Ｃ.Ｉ. ベーシックイエロー１が挙げられる。
チアジン系染料としては、Ｃ.Ｉ. ベーシックブルー９が挙げられる。
オキサジン系染料としては、Ｃ.Ｉ. ベーシックブルー３が挙げられる。
【００３０】
アントラキノン系染料としては、Ｃ.Ｉ. ベーシックブルー２２, ３５, ４５, ４７などが挙げられる。
【００３１】
キサンテン系染料としては、Ｃ.Ｉ. ベーシックレッド１、１：１、３、４、８、１１、Ｃ.Ｉ. ベーシックバイオレット１０、１１、１１：１などがあげられる。
トリアリールメタン系染料としては、Ｃ.Ｉ. ベーシックバイオレット１、２、３、４、１３、１４、２３；Ｃ.Ｉ. ベーシックブルー１、５、７、８、１１、１５、１８、２１、２４、２６；Ｃ.Ｉ. ベーシックグリーン１、４；などが挙げられる。
その他の塩基性染料としては、Ｃ.Ｉ. ベーシックイエロー２；Ｃ.Ｉ. ベーシックブルー１, ６７等が挙げられる。
【００３２】
油溶性染料としては、アントラキノン系染料、フタロシアニン系染料、キノリン系染料、アジン系染料、インジゴイド系染料、メチン系染料、アゾ系染料、アミノケトン系染料、キサンテン系染料、トリフェニルメタン系染料等を用いることができる。
【００３３】
アントラキノン系染料ではＣ.Ｉ. ソルベントブルー１１、１２、１３、１４、１８、３５、３６、５８、５９、５９：１、６３、６８、６９、７４、７６、７８、９０、９７、１０１、１０２、１０４、１０５、１２２；Ｃ.Ｉ. ソルベントレッド５２、５３、１１１、１１４、１１６、１１７、１３８、１４６、１４９、１５５、１６９、１７２、２０７、２１０、２２２、２２７、２３５；Ｃ.Ｉ. ソルベントグリーン３、５、６、７、２０、２８；Ｃ.Ｉ. ソルベントイエロー１６３、１６７、１８２、１８３、１８４、１８７、１８９；Ｃ.Ｉ. ソルベントオレンジ６３、８６；Ｃ.Ｉ. ソルベントバイオレット１１、１２、１３、１４、２６、３１、３８、４７、５１、５９、６０などが挙げられる。
【００３４】
フタロシアニン系染料では、Ｃ.Ｉ. ソルベントブルー２４、２５、３８、５５、８９などが挙げられる。
キノリン系染料では、Ｃ.Ｉ. ソルベントイエロー１１４、１５７、１７６などが挙げられる。
アジン系染料では、Ｃ.Ｉ. ソルベントブルー７、８、４９、５０などが挙げられる。
インジゴイド系染料では、Ｃ.Ｉ. ソルベントレッド２４２などが挙げられる。
【００３５】
メチン系染料では、Ｃ.Ｉ. ソルベントレッド２１２；Ｃ.Ｉ. ソルベントイエロー９３、１３３、１４５；Ｃ.Ｉ. ソルベントバイオレット４９、５７などが挙げられる。
アゾ系染料では、Ｃ.Ｉ. ソルベントブルー３７；Ｃ.Ｉ. ソルベントレッド１、２、３、４、５、８、１３、１４、１７、１８、１９、２２、２３、２４、２５、２６、２７、２９、３０、３１、３２、３３、６９、８０、９９、１００、１０２、１１０、１４２、２４３；Ｃ.Ｉ. ソルベントイエロー１、２、３、４、５、６、７、８、９、１０、１１、１２、１３、１４、１５、１６、１７、１８、１９、２０、２１、２３、２８、２９、３０、３１、３２、３３、３４、５２、５６、５８、６２、６５、７２、７７、８２、１００、１０７、１２４、１３４；Ｃ.Ｉ. ソルベントオレンジ１、２、３、４、５、６、７、８、９、１１、１３、１４、２０、３０、４５、４９、５２、５３、５６、６２、１０５；Ｃ.Ｉ. ソルベントバイオレット５８などが挙げられる。
【００３６】
アミンケトン系染料では、Ｃ.Ｉ. ソルベントレッド１３５、１７９；Ｃ.Ｉ. ソルベントイエロー４３、４４、９８、１１６、１８１、Ｃ.Ｉ. ソルベントオレンジ６０などが挙げられる。
【００３７】
キサンテン系染料では、Ｃ.Ｉ. ソルベントレッド３５、３６、４２、４３、４４、４５、４６、４７、４８、４９、７２、７３、１０９、１４０、１４１、２３７、２４６；Ｃ.Ｉ. ソルベントグリーン４；Ｃ.Ｉ. ソルベントイエロー９４、Ｃ.Ｉ. ソルベントオレンジ１６、１７、１８、３２、Ｃ.Ｉ. ソルベントバイオレット２、１０などが挙げられる。
【００３８】
トリフェニルメタン系染料では、Ｃ.Ｉ. ソルベントブルー２、３、４、５、６、２３、６６、１２４；Ｃ.Ｉ. ソルベントレッド４１；Ｃ.Ｉ. ソルベントグリーン１５、Ｃ.Ｉ. ソルベントバイオレット８９などが挙げられる。
【００３９】
その他の油溶性染料としては、Ｃ.Ｉ. ソルベントグリーン１３；Ｃ.Ｉ. ソルベントイエロー１７１、１８５；Ｃ.Ｉ. ソルベントオレンジ１５などが挙げられる。
【００４０】
分散染料としては、アントラキノン系染料、キノリン系染料、インジゴイド系染料、キノフタロン系染料、メチン系染料、アゾ系染料、アミノケトン系染料、キサンテン系染料等を用いることができる。
【００４１】
アントラキノン系染料では、Ｃ.Ｉ. ディスパースブルー１、３、５、６、７、８、９、１４、２２、２３、２６、２６：１、２７、２８、３１、３４、４０、５６、６０、７２、７３、７７、８１、８３、８７、１０４、１０９、１１３、１１８、１２７、１３４、３３４；Ｃ.Ｉ. ディスパースレッド３、４、９、１１、１５、２２、５３、６０、８６、９１、９２、１５９、１６４、３６１；Ｃ.Ｉ. ディスパースグリーン２、５、６、６：１；Ｃ.Ｉ. ディスパースイエロー１３、５１、６５、７７、９２、１２７；Ｃ.Ｉ. ディスパースオレンジ１１；Ｃ.Ｉ. ディスパースバイオレット１，４、６、８、１７、２３、２６、２７、２８、６２、１０３などが挙げられる。
【００４２】
キノリン系染料では、Ｃ.Ｉ. ディスパースレッド１９９、３６４などが挙げられる。
インジゴイド系染料では、Ｃ.Ｉ. ディスパースブルー１、などが挙げられる。
キノフタロン系染料では、Ｃ.Ｉ. ディスパースイエロー１４３などが挙げられる。
メチン系染料では、Ｃ.Ｉ. ディスパースブルー３５４、３６５；Ｃ.Ｉ. ディスパースレッド１９６；Ｃ.Ｉ. ディスパースイエロー３１、６１、８８、９０、９３、９９、１１８、１８６などが挙げられる。
【００４３】
アゾ系染料では、Ｃ.Ｉ. ディスパースブルー１１、１５、１９、３８、７９、７９：１、７９：２、８２、８５、８５：１、９０、９４、９６、１０２、１０６、１０７、１２４、１２５、１３０、１４８、１６５、１６５：１、１６５：２、１８３、２５７、２８７、２９１、３０１、３１６、３３７、３３８、３３９、３５６；Ｃ.Ｉ. ディスパースレッド１、２、５、６、７、８、１３、１６、１７、１９、２１、３０、３１、３２、４１、５０、５４、５５、５８、６３、６５、７２、７３、７４、７４：１、７８、８２、９０、９７、９８、１０６、１０９、１１８、１４０、１４５、１５１、１５２、１５３、１５６、１６７、１６７：１、１６９、１７３、１７７、１７９、２０２、２１０、２２０、２７８、３０５、３０７、３１３、３１９、３３４、３３８、３３９、３４０、３５４；Ｃ.Ｉ. ディスパースグリーン９；Ｃ.Ｉ. ディスパースイエロー１、２、３、４、５、６、７、８、９、１０、１４、１６、１７、２２、２３、２４、２６、３３、３４、４２、５６、６０、６８、７０、７６、８６、９７、１１４、１２３、１６３、２１１、２１９、２３１、２４１；Ｃ.Ｉ. ディスパースオレンジ１、３、３：１、５、７、１０、１３、１５、１８、２１、２２、２５、２５：１、２９、３０、３１、３５、３７、４４、４６、５２、５６、６１、６２、６８、７３、７６、８０、９６、１３６、１３８；Ｃ.Ｉ. ディスパースバイオレット７、１２、１３、２４、３３、４０、５２、５５、５８、６３、７７、９１などが挙げられる。
【００４４】
アミノケトン系染料では、Ｃ.Ｉ. ディスパースグリーン１、Ｃ.Ｉ. ディスパースイエロー１１、５８、６３、１２４、１６２；Ｃ.Ｉ. ディスパースオレンジ２４、３２などが挙げられる。
【００４５】
キサンテン系染料では、Ｃ.Ｉ. ディスパースレッド３０３、Ｃ.Ｉ. ディスパースイエロー１０５、１９９などが挙げられる。
【００４６】
その他の分散染料としては、Ｃ.Ｉ. ディスパースブルー２０、５８；Ｃ.Ｉ. ディスパースレッド１９９、３５６、Ｃ.Ｉ. ディスパースイエロー５９、８２、１２２、１８４、２３２等を用いることができる。
【００４７】
また、上記酸性染料とカチオン性化合物との造塩体や、上記塩基性染料とアニオン性化合物との造塩体、また、酸性染料と塩基性染料との造塩体などの造塩染料を用いても構わない。
【００４８】
この中でも特に、高明度なカラーフィルタ用感光性着色組成物を得るためには、染料そのものの鮮明さからトリアリールメタン系染料またはキサンテン系染料を用いる事が望ましい。具体的には上記の酸性染料、直接染料、塩基性染料、油溶性染料、分散染料に例示したもの等が用いられ、キサンテン系酸性染料としては、Ｃ.Ｉ. アシッドレッド５０、５１、５１：１、８７、９１、９２、９４、９５、９８、２８９、Ｃ.Ｉ. アシッドバイオレット９、３０などがあげられる。
トリアリールメタン系酸性染料としては、Ｃ.Ｉ. アシッドブルー１、３、５、７、９、１１、１５、１７、１９、２２、２４、３８、４８、７５、８３、９０、９１、９３、９３：１、１００、１０３、１０４、１０９、１１０、１１９、１４７、２６９、１２３、２１３、Ｃ.Ｉ. ダイレクトブルー４１、Ｃ.Ｉ. アシッドバイオレット１７、１９、２１、２３、２５、３８、４９、７２、ダイレクトブルー４１などがあげられる。
キサンテン系塩基性染料としては、Ｃ.Ｉ. ベーシックレッド１、１：１、３、４、８、１１、Ｃ.Ｉ. ベーシックバイオレット１０、１１、１１：１などがあげられる。
トリアリールメタン系塩基性染料としては、Ｃ.Ｉ. ベーシックブルー１、２、５、７、８、１８、２０、２３、２６、８１、Ｃ.Ｉ. ベーシックグリーン１、４、４１などがあげられる。
油溶性染料としては、キサンテン系では上記の他に、キサンテン系染料として、Ｃ.Ｉ. ソルベントレッド４９、４９：１、１４０、１４１、Ｃ.Ｉ. ソルベントバイオレット１０、トリアリールメタン系染料として、Ｃ.Ｉ. ソルベントブルー１２４、Ｃ.Ｉ. ソルベントレッド４１などがあげられる。
また、その他のトリアリールメタン系染料、キサンテン系染料としては、Ｃ.Ｉ.フードブルー２、２：１、５、５：１、Ｃ.Ｉ.フードバイオレット１、２、３、Ｃ.Ｉ.フードグリーン３、Ｃ.Ｉ.モルダントブルー５２、Ｃ.Ｉ.モルダントグリーン１３、２３などがあげられる。
これらのトリアリールメタン系染料またはキサンテン系染料を用いることがより好ましい。
【００４９】
[顔料]
本発明における着色剤（Ａ）は、明度の効果を妨げない範囲で顔料を併用しても良い。
染料と併用可能な顔料の具体例を、カラーインデックス（Ｃ.Ｉ.）番号で示す。
青色フィルタセグメントを形成するための青色着色組成物には、フタロシアニン系顔料、アントラキノン系顔料等の青色顔料、例えばＣ．Ｉ．ピグメントブルー１５、１５：１、１５：２、１５：３、１５：４、１５：６、１６、２２、６０、６４等を用いることができる。また、キサンテン系顔料、アントラキノン系顔料、トリアリールメタン系顔料、アゾ系顔料、オキサジン系顔料、キナクリドン系顔料等の紫色顔料を用いることができる。紫色顔料としては、例えばＣ．Ｉ．ピグメントバイオレット１、１９、２３、２７、２９、３０、３２、３７、４０、４２、５０等が挙げられる。
【００５０】
赤色フィルタセグメントを形成するための赤色着色組成物には、アゾ系顔料、キサンテン系顔料、インドリン系顔料、インジゴイド系顔料、イドインドリン系顔料、アントラキノン系顔料、ペリレン系顔料、ジケトピロロピロール系顔料、キナクリドン系顔料等の赤色顔料を用いることできる。赤色顔料としては、例えばＣ．Ｉ．ピグメントレッド７、９、１４、４１、４８：１、４８：２、４８：３、４８：４、８１：１、８１：２、８１：３、９７、１２２、１２３、１４６、１４９、１６８、１７７、１７８、１８０、１８４、１８５、１８７、１９２、２００、２０２、２０８、２１０、２１５、２１６、２１７、２２０、２２３、２２４、２２６、２２７、２２８、２４０、２４２、２４６、２５４、２５５、２６４、２７２等が挙げられる。また、補色として、黄色顔料やオレンジ色顔料を用いることができる。
【００５１】
黄色顔料としては、アゾ系顔料、アントラキノン系顔料、チアゾール系顔料、メチン系顔料、ジケトピロロピロール系顔料、キノリン系顔料、イソインドリン系顔料、アジン系顔料、ベンズイミダゾール系顔料、フェナジン系顔料等が挙げられる。具体的には、例えばＣ．Ｉ．ピグメントイエロー１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９等が挙げられる。
【００５２】
オレンジ色顔料としては、アゾ系顔料、アントラキノン系顔料、メチン系顔料、アミノケトン系顔料、具体的にはＣ．Ｉ．ピグメントオレンジ３６、３８、４３、５１、５５、５９、６１、７１等が挙げられる。
【００５３】
緑色フィルタセグメントを形成するための緑色着色組成物には、フタロシアニン系顔料、アゾ系顔料等の緑色顔料を用いることができる。緑色顔料としては、例えばＣ．Ｉ．ピグメントグリーン７、１０、３６、３７、５８等が挙げられる。また、補色として、黄色顔料を用いることができる。
【００５４】
黄色顔料としては、アゾ系顔料、アントラキノン系顔料、チアゾール系顔料、メチン系顔料、ジケトピロロピロール系顔料、キノリン系顔料、イソインドリン系顔料、アジン系顔料、ベンズイミダゾール系顔料、フェナジン系顔料等が挙げられる。具体的には、例えばＣ．Ｉ．ピグメントイエロー１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９等が挙げられる。
【００５５】
イエロー色フィルタセグメントを形成するためのイエロー色着色組成物には、黄色顔料を用いることができる。黄色顔料としては、アゾ系顔料、アントラキノン系顔料、チアゾール系顔料、メチン系顔料、ジケトピロロピロール系顔料、キノリン系顔料、イソインドリン系顔料、アジン系顔料、ベンズイミダゾール系顔料、フェナジン系顔料等が挙げられる。具体的には、例えばＣ．Ｉ．ピグメントイエロー１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９等が挙げられる。
【００５６】
オレンジ色フィルタセグメントを形成するためのオレンジ色着色組成物には、アゾ系顔料、アントラキノン系顔料、メチン系顔料、ジケトピロロピロール系顔料等のオレンジ色顔料を用いることができる。オレンジ色顔料としては、例えばＣ．Ｉ．ピグメントオレンジ３６、４３、５１、５５、５９、６１、７１等が挙げられる。
【００５７】
シアン色フィルタセグメントを形成するためのシアン色着色組成物には、フタロシアニン系顔料、コバルト系顔料等の青色顔料を用いることができる。青色顔料としては、例えばＣ．Ｉ．ピグメントブルー１５：１、１５：２、１５：４、１５：３、１５：６、１６、８１等が挙げられる。
【００５８】
マゼンタ色フィルタセグメントを形成するためのマゼンタ色着色組成物には、キサンテン系顔料、インジゴイド系顔料等の紫色顔料、例えばＣ．Ｉ．ピグメントバイオレット１、１９を用いることができる。また、アゾ系顔料、キサンテン系顔料、アントラキノン系顔料等の赤色顔料、例えばＣ．Ｉ．ピグメントレッド１４４、１４６、１７７、１６９、８１等を用いることができる。また、黄色顔料としてイエロー色フィルタセグメントを形成するためのイエロー色着色組成物と同様の黄色顔料を用いることができる。
【００５９】
顔料は、ソルトミリング処理を行い、微細化して使用することが好ましい。
ソルトミリング処理とは、顔料と水溶性無機塩と水溶性有機溶剤との混合物を、ニーダー、２本ロールミル、３本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕され、それにより活性面が生じて、結晶成長がおこると考えられている。従って、混練時は顔料の破砕と結晶成長が同時に起こり、混練条件により得られる顔料の一次粒子径が異なる。
【００６０】
加熱により結晶成長を促進するには、加熱温度が４０〜１５０℃であることが好ましい。加熱温度が４０℃未満の場合は、結晶成長が十分に起こらず、顔料粒子の形状が無定形に近くなるため好ましくない。一方、加熱温度が１５０℃を越える場合は、結晶成長が進みすぎ、顔料の一次粒子径が大きくなるため、カラーフィルタ用着色組成物の着色剤としては好ましくない。また、ソルトミリング処理の混練時間は、ソルトミリング処理顔料の一次粒子の粒度分布とソルトミリング処理に要する費用のバランスの点から２〜２４時間であることが好ましい。
【００６１】
また、染料と併用する顔料を分散する際には、適宜、顔料誘導体や、樹脂型顔料分散剤、界面活性剤等の顔料分散剤を用いることができる。顔料分散剤は、顔料の分散に優れ、分散後の顔料の再凝集を防止する効果が大きいので、透明性に優れたカラーフィルタが得られる。顔料分散剤は、顔料１００重量部に対して、０．１〜３０重量部の量で用いることができる。
【００６２】
顔料分散剤として使用する顔料誘導体は、下記一般式（ア）で示される化合物であり、塩基性置換基を有するものと酸性置換基を有するものとがある。
Ｘ−Ｙ      式（ア）
Ｘ：有機顔料残基
Ｙ：塩基性置換基または酸性置換基
【００６３】
顔料誘導体としては、例えば特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独でまたは２種類以上を混合して用いることができる。顔料誘導体の配合量は、最も好ましくは、顔料１００重量部に対して０．５〜２５重量部である。顔料全量に対し顔料誘導体の配合量が、０．１重量部未満であると分散性が悪くなる場合があり、３０重量部を超えると耐熱性、耐光性が悪くなる場合がある。
【００６４】
式（ア）中、Ｘの有機顔料残基を構成する有機顔料としては、ジケトピロロピロール系顔料、アゾ、ジスアゾ、ポリアゾ等のアゾ系顔料、銅フタロシアニン、ハロゲン化銅フタロシアニン、無金属フタロシアニン等のフタロシアニン系顔料、アミノアントラキノン、ジアミノジアントラキノン、アントラピリミジン、フラバントロン、アントアントロン、インダントロン、ピラントロン、ビオラントロン等のアントラキノン系顔料、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、金属錯体系顔料等が挙げられる。
【００６５】
顔料分散剤として使用する樹脂型顔料分散剤は、顔料に吸着する性質を有する顔料親和性部位と、顔料担体と相溶性のある部位とを有し、顔料に吸着して顔料の顔料担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤；（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられる。これらは、単独でまたは２種以上を混合して用いることができる。
【００６６】
顔料分散剤として使用する界面活性剤としては、ポリオキシエチレンアルキルエーテル硫酸塩、ドデシルベンゼンスルホン酸ナトリウム、スチレン−アクリル酸共重合体のアルカリ塩、ステアリン酸ナトリウム、アルキルナフタリンスルホン酸ナトリウム、アルキルジフェニルエーテルジスルホン酸ナトリウム、ドデシル硫酸モノエタノールアミン、ドデシル硫酸トリエタノールアミン、ドデシル硫酸アンモニウム、ステアリン酸モノエタノールアミン、ステアリン酸ナトリウム、ドデシル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンドデシルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤が挙げられ、これらは単独で、または２種以上を混合して用いることができる。
【００６７】
また、着色剤（Ａ）に、硫酸バリウム、亜鉛華、硫酸鉛、黄色鉛、亜鉛黄、べんがら（赤色酸化鉄(III)）、カドミウム赤、群青、紺青、酸化クロム緑、コバルト緑、アンバー、チタンブラック、合成鉄黒、酸化チタン、又は四酸化鉄等の金属酸化物粉、金属硫化物粉、金属粉等の無機顔料を併用しても良い。無機顔料は、彩度と明度のバランスを取りつつ良好な塗布性、感度、現像性等を確保するために、染料や有機顔料と組み合わせて用いられる。
【００６８】
本発明で用いる着色剤（Ａ）について、染料と顔料とを併用する場合、染料の重量１００重量部に対し、顔料を１０〜５００重量部の範囲で用いることが好ましい。
【００６９】
また、本発明の着色組成物の全不揮発成分中において、好ましい着色剤成分（染料と顔料を併用する場合には、顔料を着色剤成分に含む。以下、同じ。）の含有量は、着色組成物の全不揮発成分を基準（１００重量％）として、充分な色再現性を得る観点から１０〜９０重量％であり、より好ましくは１５〜８０重量％であり、最も好ましくは２０〜７０重量％である。着色剤成分の含有量が１０重量％未満になると十分な色再現性を得ることができず、９０重量％を超えると着色剤担体の含有量が少なくなり、着色組成物の安定性が悪くなる。
【００７０】
＜化合物（Ｅ）＞
本発明の本発明に使用される化合物（Ｅ）の配合量は、着色剤の全量を基準（１００重量％）として、耐光性付与および溶解性の観点から０．０１〜２００重量％であることが好ましく、１〜１００重量％であることがより好ましい。
本発明に使用される化合物（Ｅ）は、一般式（１）で表される化合物である。
一般式（１）
【化３】
0005589437.tif 000004
（ただし、Ｒ１、Ｒ２は各々独立に、置換または未置換の芳香族炭化水素基を表し、Ａｒは置換または未置換の２価または３価の芳香族炭化水素基を表す。ＸはＳＯ３−、またはＣＯ２−を表し、Ｙはアルカリ金属イオン、アルカリ土類金属イオンまたは遷移金属イオンを表し、ｍ、ｎは０〜２の整数を表し、かつ、２≧ｍ＋ｎ≧１を満たす。ｐ、ｑは各々独立に、１〜６までの整数を表す。）
【００７１】
本発明で用いられる化合物（Ｅ）中のＲ1、Ｒ2で表される芳香族炭化水素基としては、単環であっても縮合環であってもよく、置換基を有する置換芳香族炭化水素基、未置換の芳香族炭化水素基のいずれであってもよい。置換基を有する置換芳香族炭化水素基の置換基としては、アルキル基、アリール基、アルコキシ基、アリールオキシ基、アシルオキシ基、ハロゲン原子、アシルアミノ基、アシル基、アルキルチオ基、アリールチオ基、ヒドロキシ基、シアノ基、アルキルオキシカルボニル基、アリールオキシカルボニル基、置換カルバモイル基、置換スルファモイル基、ニトロ基、置換アミノ基、アルキルスルホニル基、アリールスルホニル基、置換アルキルスルホアミド基、置換アリールスルホアミド基等が挙げられる。
中でも、置換又は未置換のフェニル基、１−ナフチル基、２−ナフチル基が好ましい。
【００７２】
本発明で用いられる化合物(Ｅ)のｍ、ｎは０〜２の整数を表し、かつ、２≧ｍ＋ｎ≧１を満たすが、ｍとｎは同一であっても異なっていてもよい。
【００７３】
また、本発明で用いられる化合物（Ｅ）中のＡｒで表される２価または３価の芳香族炭化水素基とは、ベンゼン環又は縮合環から水素原子２または３個を除いた残りの原子団をいう。縮合環としては、例えば、ナフタレン、アントラセン、テトラセン、ペンタセン、ピレン、ペリレン、フルオレン、インドール、イソインドール等が挙げられる。置換基を有する２価または３価の芳香族炭化水素基の置換基としては、アルキル基、アリール基、アルコキシ基、アリールオキシ基、アシルオキシ基、ハロゲン原子、アシルアミノ基、アシル基、アルキルチオ基、アリールチオ基、ヒドロキシ基、シアノ基、アルキルオキシカルボニル基、アリールオキシカルボニル基、置換カルバモイル基、置換スルファモイル基、ニトロ基、置換アミノ基、アルキルスルホニル基、アリールスルホニル基、トリフルオロメチル基等が挙げられる。
中でも、置換又は未置換のベンゼン環、または、置換又は未置換のナフタレンから水素原子２個または３個除いた残りの原子団が特に好ましい。
【００７４】
化合物（Ｅ）中のＸは、ＳＯ３−またはＣＯ２−があげられる。
中でも、ＳＯ３−が耐光性の点から好ましい。
【００７５】
化合物（Ｅ）中のＹであるアルカリ金属イオン、アルカリ土類金属イオンまたは遷移金属イオンとしては、周期律表に記載のものであれば特に制限はない。
中でも、Ｃｏ2+またはＮｉ2+である場合、光退色抑制効果が優れるため好ましい。なかでもその色相から、Ｃｏ2+は赤色カラーフィルタ用感光性着色組成物に、Ｎｉ2+を用いた化合物（Ｅ）は青色カラーフィルタ用感光性着色組成物に用いることが好ましい。
【００７６】
化合物（Ｅ）中のｐ、ｑは各々独立に、１〜６までの整数であれば特に制限はないが、化合物そのもの、もしくは着色組成物としての安定性の見地から、化合物（Ｅ）が電気的に中性となるようにｐ、ｑが選択される事が好ましい。
本発明で用いる事の出来る化合物（Ｅ）について、具体例を表１〜表３に示す。ただし、本発明に用いる事の出来る化合物（Ｅ）はこれに限定されるものではない。
【００７７】
【表１】
0005589437.tif 000005
【００７８】
【表２】
0005589437.tif 000006
【００７９】
【表３】
0005589437.tif 000007
【００８０】
本発明で用いられる化合物（Ｅ）は、単独でも使用可能であるが、２種類以上を組合せて使用しても構わない。
【００８１】
次に、本発明で用いられる化合物（Ｅ）を中のカラーフィルタ用着色組成物として染料と共に用いた場合の効果について説明する。
カラーフィルタ用着色組成物として染料を用いた場合、顔料分散法に対し、染料そのものの溶解性の高さから透明性の高いカラーフィルタが得られることが一般に知られている。しかし、染料を使用した場合、高明度なカラーフィルタが得られる反面、染料そのものの耐熱性、耐光性の低さから、これまでは顔料分散法によるカラーフィルタが主流であった。染料そのものの耐熱性を上げるために、分子量の増加や造塩等の方法が試みられているが、これらによる耐光性の向上は不十分であった。染料の光退色は一般に、酸化反応に起因することが知られているが、染色基質が染料により酸化されやすい場合には染料そのものは還元されやすく、また、染料の種類によっては異性化や二量化の寄与を受けるものもある（文献１：Ｐｈｏｔｏｃｈｅｍｉｃａｌ  Ｓｔｕｄｉｅｓ  II  ，２１，１０１５
−１０２６（１９６５））。染料の光退色における酸化反応については、基底状態の酸素が酸化剤となり、ラジカル生成により退色が開始され、ラジカル連鎖機構で進行する場合（自動酸化）と、染料の励起三重項エネルギーが基底状態の酸素に移行して生成した一重項状態の酸素活性種が酸化剤となる場合（一重項酸素酸化）が知られている。自動酸化防止剤としては、２−ヒドロキシベンゾフェノンが良く知られているが、分子量が低く、カラーフィルタの製造工程の一つである加熱工程で昇華が起こり、十分な耐光性を得ることが出来ないといった問題点を有していた。
【００８２】
一方、本発明の化合物（Ｅ）を用いた場合は、十分な耐光性が得られた。その理由としては次のような事が考えられる。本発明の化合物（Ｅ）は酸性基を有するために、着色組成物中の染料や樹脂との電気的相互作用により染料や樹脂に固定されるため、加熱による昇華挙動が抑制されると考えられる。また、本発明の化合物（Ｅ）はアリール基同士がエステル結合によって連結した構造を有するが、このような構造を有する場合、光フリース転位を起こしし、２−ヒドロキシベンゾフェノン系の化合物を生成する事が知られている。この２−ヒドロキシベンゾフェノン系の化合物が、自動酸化抑制剤として機能していると考えられる。
【００８３】
また、本発明の化合物（Ｅ）についてはＸがＣｏ2+またはＮｉ2+である場合、顕著な耐光性に優れた効果を有する。本発明ではＸがＣｏ2+またはＮｉ2+である場合、光退色抑制機能が高い。一般にニッケル錯体は一重項酸素酸化を抑制する機能を有する事が知られており（文献  Journal of the Nagoya Women's College  28  pp.147-152 19820331）、本発明においては、Ｃｏ2+またはＮｉ2+を用いた化合物（Ｅ）は、上記自動酸化抑制機能に一重項酸素酸化抑制機能が付加された結果、顕著な光退色抑制効果が得られると考えられる。
【００８４】
＜樹脂（Ｂ）＞
樹脂（Ｂ）は、着色剤、特に染料を分散するもの、もしくは染料を染色、浸透させるものであって、熱可塑性樹脂、熱硬化性樹脂及び光重合性樹脂等が挙げられ、これらを単独で、又は２種以上混合して用いることができる。
樹脂としては、可視光領域の４００〜７００ｎｍの全波長領域において分光透過率が好ましくは８０％以上、より好ましくは９５％以上の樹脂であることが好ましい。
【００８５】
なお、本願では、「（メタ）アクリロイル」、「（メタ）アクリル」、「（メタ）アクリル酸」、「（メタ）アクリレート」と表記した場合には、特に説明がない限り、それぞれ「アクリロイル又はメタクリロイル」、「アクリル又はメタクリル」、「アクリル酸又はメタクリル酸」、「アクリレート又はメタクリレート」を表す。
【００８６】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、ポリイミド樹脂等が挙げられる。
【００８７】
熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
本発明の着色組成物を後述するアルカリ現像型着色レジストの形態で用いる場合は、（メタ）アクリル酸共重合体樹脂（アルカリ可溶性アクリル樹脂）等の酸性基を有するアルカリ可溶性樹脂を使用することが好ましい。
【００８８】
感光性樹脂としては、光重合性樹脂、すなわち、水酸基、カルボキシル基、又はアミノ基等の反応性の置換基を有する線状高分子に、イソシアネート基、アルデヒド基、又はエポキシ基等の反応性置換基を有する（メタ）アクリル化合物やケイヒ酸を反応させて、（メタ）アクリロイル基、又はスチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００８９】
樹脂（Ｂ）は、感光性着色組成物中の着色剤（Ａ）の全重量を基準（１００重量％）として、３０〜５００重量％の量で用いることができる。３０重量％未満では、成膜性及び諸耐性が不十分となり、５００重量％より多いと着色剤濃度が低く、色特性の発現が困難となる。
【００９０】
＜光重合開始剤（Ｃ）＞
本発明のカラーフィルタ用感光性着色組成物には、該組成物を紫外線照射等により硬化したり、フォトリソグラフ法によりフィルタセグメントを形成するために、光重合開始剤を添加する。光重合開始剤を使用する際の配合量は、着色剤の全量を基準（１００重量％）として、５〜２００重量％であることが好ましく、光硬化性及び現像性の観点から１０〜１５０重量％であることがより好ましい。
【００９１】
光重合開始剤（Ｃ）としては、
４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン、２−メチル−１−［４−（メチルチオ）フェニル］−２−モルフォリノプロパン−１−オン等のアセトフェノン系光重合開始剤；
ベンゾイン、ベンゾインメチルエーテル、ベンゾインエチルエーテル、ベンゾインイソプロピルエーテル、ベンジルジメチルケタール等のベンゾイン光重合開始剤；
ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤；
チオキサンソン、２−クロルチオキサンソン、２−メチルチオキサンソン、イソプロピルチオキサンソン、２，４−ジイソプロピルチオキサンソン等のチオキサンソン系光重合開始剤；
２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤；
ボレート系光重合開始剤；カルバゾール系光重合開始剤；イミダゾール系光重合開始剤；オキシムエステル系光重合開始剤等が用いられる。
【００９２】
本発明の一般式（１）で表される化合物（Ｅ）と、光重合開始剤（Ｃ）との重量比（Ｅ／Ｃ）は０．００１〜１．０であることが望ましい。重量比が０．００１未満の場合は酸化防止剤としての機能が不充分となり、光退色が進行する。他方、１．０より大きい場合は過剰の化合物（Ｅ）が光重合開始剤の光化学反応を阻害し、着色組成物のパターン形成が困難となる。０．０１０〜０．９であることがより好ましく、０．０８０〜０．８であることが特に好ましい。
【００９３】
＜増感剤＞
さらに、本発明のカラーフィルタ用感光性着色組成物には、増感剤を含有させることができる。
増感剤としては、カルコン誘導体、ジベンザルアセトン等に代表される不飽和ケトン類、ベンジルやカンファーキノン等に代表される１，２−ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、又はミヒラーケトン誘導体、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，又は４，４’−テトラ（ｔ−ブチルパーオキシカルボニル）ベンゾフェノン、４，４’−ジエチルアミノベンゾフェノン等が挙げられる。
【００９４】
さらに具体的には、大河原信ら編、「色素ハンドブック」（１９８６年、講談社）、大河原信ら編、「機能性色素の化学」（１９８１年、シーエムシー）、池森忠三朗ら編、及び「特殊機能材料」（１９８６年、シーエムシー）に記載の増感剤が挙げられるがこれらに限定されるものではない。また、その他、紫外から近赤外域にかけての光に対して吸収を示す増感剤を含有させることもできる。
【００９５】
増感剤は、必要に応じて任意の比率で二種以上用いてもかまわない。増感剤を使用する際の配合量は、着色組成物中に含まれる光重合開始剤の全重量を基準（１００重量％）として、３〜６０重量％であることが好ましく、光硬化性、現像性の観点から５〜５０重量％であることがより好ましい。
【００９６】
＜光重合性化合物（Ｄ）＞
本発明の感光性着色組成物に含有される光重合性化合物（Ｄ）は、光重合性モノマーまたはおよびオリゴマーであり、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１, ６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられ、これらを単独でまたは２種類以上混合して用いることができる。
【００９７】
光重合性化合物（Ｄ）は、感光性着色組成物中の着色剤（Ａ）の全重量を基準（１００重量％）として、１０〜３００重量％、好ましくは、１０〜２００重量％の量で用いることができる。
【００９８】
＜有機溶剤＞
さらに、本発明のカラーフィルタ用感光性着色組成物には、着色剤（Ａ）を充分に樹脂（Ｂ）や光重合性化合物（Ｄ）などの着色剤担体中に分散させ、ガラス基板等の透明基板上に乾燥膜厚が０．２〜５μｍとなるように塗布してフィルタセグメントを形成することを容易にするために溶剤を含有させることができる。
溶剤としては、例えば、乳酸エチル、乳酸ブチル、ベンジルアルコール、1,2,3−トリクロロプロパン、1,3−ブタンジオール、1,3-ブチレングリコール、1,3-ブチレングリコールジアセテート、1,4−ジオキサン、2−ヘプタノン、2−メチル−1,3−プロパンジオール、3,5,5-トリメチル-2-シクロヘキセン-1-オン、3,3,5−トリメチルシクロヘキサノン、3−エトキシプロピオン酸エチル、3−メチル−1,3−ブタンジオール、3−メトキシ−3−メチル−1−ブタノール、3−メトキシ−3−メチルブチルアセテート、3-メトキシブタノール、3−メトキシブチルアセテート、4−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、n−ブチルアルコール、ｎ−ブチルベンゼン、n−プロピルアセテート、Ｎ−メチルピロリドン、o−キシレン、o−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n−アミル、酢酸n−ブチル、酢酸イソアミル、酢酸イソブチル、酢酸プロピル、二塩基酸エステル等が挙げられ、これらを単独でもしくは混合して用いることができる。
【００９９】
＜アミン系化合物＞
また、本発明のカラーフィルタ用感光性着色組成物には、溶存している酸素を還元する働きのあるアミン系化合物を含有させることができる。
【０１００】
このようなアミン系化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、及びＮ，Ｎ−ジメチルパラトルイジン等が挙げられる。
【０１０１】
＜レベリング剤＞
本発明の着色組成物には、透明基板上での組成物のレベリング性をよくするため、レベリング剤を添加することが好ましい。レベリング剤としては、主鎖にポリエーテル構造又はポリエステル構造を有するジメチルシロキサンが好ましい。主鎖にポリエーテル構造を有するジメチルシロキサンの具体例としては、東レ・ダウコーニング社製ＦＺ−２１２２、ビックケミー社製ＢＹＫ−３３３などが挙げられる。主鎖にポリエステル構造を有するジメチルシロキサンの具体例としては、ビックケミー社製ＢＹＫ−３１０、ＢＹＫ−３７０などが挙げられる。主鎖にポリエーテル構造を有するジメチルシロキサンと、主鎖にポリエステル構造を有するジメチルシロキサンとは、併用することもできる。レベリング剤の含有量は通常、着色組成物の全重量を基準（１００重量％）として、０．００３〜０．５重量％用いることが好ましい。
【０１０２】
レベリング剤として特に好ましいものとしては、分子内に疎水基と親水基を有するいわゆる界面活性剤の一種で、親水基を有しながらも水に対する溶解性が小さく、青色着色組成物に添加した場合、その表面張力低下能が低いという特徴を有し、さらに表面張力低下能が低いにも拘らずガラス板への濡れ性が良好なものが有用であり、泡立ちによる塗膜の欠陥が出現しない添加量において十分に帯電性を抑止できるものが好ましく使用できる。このような好ましい特性を有するレベリング剤として、ポリアルキレンオキサイド単位を有するジメチルポリシロキサンが好ましく使用できる。ポリアルキレンオキサイド単位としては、ポリエチレンオキサイド単位、ポリプロピレンオキサイド単位があり、ジメチルポリシロキサンは、ポリエチレンオキサイド単位とポリプロピレンオキサイド単位とを共に有していてもよい。
【０１０３】
また、ポリアルキレンオキサイド単位のジメチルポリシロキサンとの結合形態は、ポリアルキレンオキサイド単位がジメチルポリシロキサンの繰り返し単位中に結合したペンダント型、ジメチルポリシロキサンの末端に結合した末端変性型、ジメチルポリシロキサンと交互に繰り返し結合した直鎖状のブロックコポリマー型のいずれであってもよい。ポリアルキレンオキサイド単位を有するジメチルポリシロキサンは、東レ・ダウコーニング株式会社から市販されており、例えば、ＦＺ−２１１０、ＦＺ−２１２２、ＦＺ−２１３０、ＦＺ−２１６６、ＦＺ−２１９１、ＦＺ−２２０３、ＦＺ−２２０７が挙げられるが、これらに限定されるものではない。
【０１０４】
レベリング剤には、アニオン性、カチオン性、ノニオン性、または両性の界面活性剤を補助的に加えることも可能である。界面活性剤は、２種以上混合して使用しても構わない。
レベリング剤に補助的に加えるアニオン性界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどが挙げられる。
【０１０５】
レベリング剤に補助的に加えるカオチン性界面活性剤としては、アルキル４級アンモニウム塩やそれらのエチレンオキサイド付加物が挙げられる。レベリング剤に補助的に加えるノニオン性界面活性剤としては、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどの；アルキルジメチルアミノ酢酸ベタインなどのアルキルベタイン、アルキルイミダゾリンなどの両性界面活性剤、また、フッ素系やシリコーン系の界面活性剤が挙げられる。
【０１０６】
＜硬化剤、硬化促進剤＞
また本発明の着色組成物には、熱硬化性樹脂の硬化を補助するため、必要に応じて、硬化剤、硬化促進剤などを含んでいてもよい。硬化剤としては、フェノール系樹脂、アミン系化合物、酸無水物、活性エステル、カルボン酸系化合物、スルホン酸系化合物などが有効であるが、特にこれらに限定されるものではなく、熱硬化性樹脂と反応し得るものであれば、いずれの硬化剤を使用してもよい。また、これらの中でも、１分子内に２個以上のフェノール性水酸基を有する化合物、アミン系硬化剤が好ましく挙げられる。前記硬化促進剤としては、例えば、アミン化合物（例えば、ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等）、４級アンモニウム塩化合物（例えば、トリエチルベンジルアンモニウムクロリド等）、ブロックイソシアネート化合物（例えば、ジメチルアミン等）、イミダゾール誘導体二環式アミジン化合物及びその塩（例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等）、リン化合物（例えば、トリフェニルホスフィン等）、グアナミン化合物（例えば、メラミン、グアナミン、アセトグアナミン、ベンゾグアナミン等）、Ｓ−トリアジン誘導体（例えば、２，４−ジアミノ−６−メタクリロイルオキシエチル−Ｓ−トリアジン、２−ビニル−２，４−ジアミノ−Ｓ−トリアジン、２−ビニル−４，６−ジアミノ−Ｓ−トリアジン・イソシアヌル酸付加物、２，４−ジアミノ−６−メタクリロイルオキシエチル−Ｓ−トリアジン・イソシアヌル酸付加物等）などを用いることができる。これらは１種単独で使用してもよく、２種以上を併用してもよい。前記硬化促進剤の含有量としては、熱硬化性樹脂全量に対し、０．０１〜１５重量％が好ましい。
【０１０７】
＜その他の添加剤成分＞
本発明の青色着色組成物には、組成物の経時粘度を安定化させるために貯蔵安定剤を含有させることができる。また、透明基板との密着性を高めるためにシランカップリング剤等の密着向上剤を含有させることもできる。
【０１０８】
貯蔵安定剤としては、例えば、ベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩等が挙げられる。貯蔵安定剤は、着色剤の全量を基準（１００重量％）として、０．１〜１０重量％の量で用いることができる。
【０１０９】
密着向上剤としては、ビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等のシランカップリング剤が挙げられる。密着向上剤は、着色組成物中の着色剤の全量を基準（１００重量％）として、０．０１〜１０重量％、好ましくは０．０５〜５重量％の量で用いることができる。
【０１１０】
＜粗大粒子の除去＞
本発明の着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。このように青色着色組成物は、実質的に０．５μｍ以上の粒子を含まないことが好ましい。より好ましくは０．３μｍ以下であることが好ましい。
【０１１１】
＜カラーフィルタ＞
つぎに、本発明カラーフィルタについて説明する。
本発明のカラーフィルタは、基板上に、本発明の着色組成物から形成されるフィルタセグメントを具備するものであり、例えば、ブラックマトリックスと、赤色、緑色、青色のフィルタセグメントまたはイエロー色、マゼンタ色、シアン色のフィルタセグメントを備えることができる。前記フィルタセグメントは、スピンコート方式あるいはダイコート方式によって本発明の着色組成物を塗布することにより、基板上に形成される。
【０１１２】
カラーフィルタの基板としては、可視光に対して透過率の高いソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、パネル化後の液晶駆動のために、酸化インジウム、酸化錫などからなる透明電極が形成されていてもよい。
【０１１３】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
現像処理方法としては、シャワー現像法、スプレー現像法、ディップ（浸漬）現像法、パドル（液盛り）現像法等を適用することができる。
なお、紫外線露光感度を上げるために、着色組成物を基板上に塗布乾燥後、水溶性あるいはアルカリ可溶性樹脂、例えばポリビニルアルコールや水溶性アクリル樹脂等を塗布乾燥し、酸素による重合阻害を防止する膜を形成した後、紫外線露光を行うこともできる。
【０１１４】
基板上にフィルタセグメントを形成する前に、あらかじめブラックマトリクスを形成しておくと、液晶表示パネルのコントラストを一層高めることができる。ブラックマトリクスとしては、クロムやクロム／酸化クロムの多層膜、窒化チタニウムなどの無機膜や、遮光剤を分散した樹脂膜が用いられるが、これらに限定されない。また、前記基板上に薄膜トランジスター（ＴＦＴ）をあらかじめ形成しておき、その後にフィルタセグメントを形成することもできる。ＴＦＴ基板上にフィルタセグメントを形成することにより、液晶表示パネルの開口率を高め、輝度を向上させることができる。
【０１１５】
カラーフィルタ上には、必要に応じてオーバーコート膜や柱状スペーサー、透明導電膜、液晶配向膜などが形成される。
カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。
かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）などのカラーフィルタを使用してカラー化を行う液晶表示モードに使用することができる。
【実施例】
【０１１６】
以下に、本発明を実施例に基づいて説明するが、本発明はこれによって限定されるものではない。なお、実施例中の「部」とは「重量部」、「％」とは、「重量％」を表す。
【０１１７】
実施例に先立ち、実施例及び比較例に用いた化合物（Ｅ）、アクリル樹脂溶液、着色剤分散体の製造方法と、分散剤溶液の調製方法とについて説明する。
また、樹脂の分子量は、装置としてＨＬＣ−８２２０ＧＰＣ（東ソー株式会社製）を用い、カラムとしてＴＳＫ−ＧＥＬ  ＳＵＰＥＲ  ＨＺＭ−Ｎを２連でつなげて使用し、溶媒としてＴＨＦを用いて測定したポリスチレン換算の重量平均分子量である。
【０１１８】
[化合物（Ｅ）の製造方法]
＜化合物（Ｅ−１）の製造＞
下記の（工程１、２）の手順にて化合物（Ｅ−１）を合成した。
（工程１）安息香酸−４−スルホフェニルエステルの調製
（特開２００６−２１３６５６号公報記載の方法に従って合成した。）
水分量３０ｐｐｍの脱水ジクロロエタン１００ｍＬに、安息香酸フェニル３８ｇを溶解した。このとき、反応系内の水分を除くため、反応系内を脱湿処理した空気で充満させた。
次いで、安息香酸フェニルが溶解したジクロロエタン溶液に対して、液体の無水硫酸（ＳＯ３）４７ｇを６０分かけて滴下し、２０℃で２０分撹拌した後、さらに４０℃で３時間撹拌し、スルホン化反応を行った。
スルホン化反応終了後、ジクロロエタンを留去し、１０℃に冷却した後、冷水３００ｍＬで希釈し、５０質量％水酸化ナトリウム水溶液で中和した。ろ過後、得られた固体を乾燥し、純粋な安息香酸−４−スルホフェニルエステルを得た。
【０１１９】
（工程２）化合物（Ｅ−１）の調製
（文献１  Ｈ．Ｏｄａ  ａｎｄ  Ｔ．Ｋｉｔａｏ，Ｉｎｔｒａｍｏｌｅｃｕｌａｒ  Ｑｕｅｎｃｈｉｎｇ  ｏｆ  Ｐｈｏｔｏｆａｄｉｎｇ  ｏｆ  Ｓｏｍｅ  Ｄｙｅｓ，Ｊｏｕｒｎａｌ  ｏｆ  ｔｈｅ  Ｓｏｃｉｅｔｙ  ｏｆ  Ｄｙｅｒｓ  ａｎｄ  Ｃｏｌｏｕｒｉｓｔｓ，１０１（１９８５）１７７の方法に従って合成した。）
エチレングリコール１００ｍＬに、安息香酸−４−スルホフェニルエステル４０ｇ溶解させた。
次いで、安息香酸−４−スルホフェニルエステルが溶解したエチレングリコール溶液に対し、塩化ニッケルを加え、２５℃で３０分攪拌した。
反応後、エチレングリコールを除去し、ソックスレーで抽出、再結晶を行い、化合物（Ｅ−１）を得た。
【０１２０】
＜化合物（Ｅ−２、４、１０、１１、２０、１４、４１）の製造＞
化合物（Ｅ−１）と同様に、特開２００６−２１３６５６号公報、および上記文献１に従い合成を行ない、化合物（Ｅ−２、４、１０、１１、２０、１４、４１）を得た。
化合物Ｅの構造は、それぞれ明細書内表１〜３で示すものである。
具体的には、一般式（１）で示されるＹがアルカリ金属イオン、アルカリ土類金属イオンまたは遷移金属イオンの場合は、上記（工程２）の塩化ニッケルをＹの塩化物等に変える事で合成が可能である。
【０１２１】
[アクリル樹脂溶液の製造方法]
反応容器にシクロヘキサノン８００部を入れ、容器に窒素ガスを注入しながら１００℃に加熱して、同温度で、スチレン６０．０部、メタクリル酸６０．０部、メチルメタクリレート６５．０部、ブチルメタクリレート６５．０部およびアゾビスイソブチロニトリル１０．０部の混合物を１時間かけて滴下して重合反応を行った。
滴下後さらに１００℃で３時間反応させた後、アゾビスイソブチロニトリル２．０部をシクロヘキサノン５０部で溶解させたものを添加し、さらに１００℃で１時間反応を続けてアクリル樹脂の溶液を得た。アクリル樹脂の重量平均分子量は、約４０，０００であった。
室温まで冷却した後、樹脂溶液約２重量部をサンプリングして１８０℃、２０分加熱乾燥して不揮発分を測定し、測定結果に基づき、先に合成した樹脂溶液に不揮発分が２０％になるようにシクロヘキサノンを添加してアクリル樹脂溶液を調製した。
【０１２２】
[分散剤溶液の調製方法]
市販の分散剤ＢＹＫ−２０２５（ＢＹＫ  Ｃｈｅｍｉｅ（株）製）に、不揮発分が５０％になるようにシクロヘキサノンを添加して分散剤溶液を調製した。
【０１２３】
［実施例１］
下記の組成の混合物を均一に撹拌混合した後、直径１ｍｍのジルコニアビーズを用いて、アイガーミル（アイガージャパン社製「ミニモデルＭ−２５０ ＭＫII」）で２時間分散した後、５μｍのフィルタで濾過し、青色着色剤分散体（ＢＤ−９）を作製した。
Ｃ．Ｉ．ダイレクトブルー８６                              １０．０部
アクリル樹脂溶液                                          ３０．０部
シクロヘキサノン                                          ６０．０部
ついで、下記組成の混合物を均一になるように攪拌混合した後、１μｍのフィルタで濾過して、青色カラーフィルタ用感光性着色組成物（レジスト材；ＢＲ−１）を得た。
青色着色剤分散体（ＢＤ−９）                              ４２．０部
アクリル樹脂溶液                                          １０．０部
光重合性モノマー（新中村化学社製「ＮＫエステルＡＴＭＰＴ」）５．６部
（トリメチロールプロパントリアクリレート）
光重合開始剤（チバ・ジャパン社製「イルガキュアー９０７」）  ２．０部
（2-メチル-1-[4-（メチルチオ）フェニル]-2-モルフォリノプロパン-1-オン）
化合物（Ｅ−１）                                            ０．２部
シクロヘキサノン                                          ４０．２部
【０１２４】
［実施例２〜１９、比較例１〜５］
表４に示す組成、配合量（重量比）に変更した以外は、実施例１の青色着色剤分散体（ＢＤ−９）と同様に青色着色剤分散体（ＢＤ−１〜８、１０〜１３）を作製した。さらに表５に示す組成、配合量（重量比）に変更した以外は、実施例１の青色カラーフィルタ用感光性着色組成物（レジスト材；ＢＲ−１）と同様にして青色カラーフィルタ用感光性着色組成物（レジスト材；ＢＲ−２〜２４）を得た。
【０１２５】
【表４】
0005589437.tif 000008
【０１２６】
表４中の略語について以下に示す。
溶剤１；シクロヘキサノン
造塩染料（１）；オリエント化学社製  「Valifast Blue 1603」（C.I.ダイレクトブルー86とC.I.ベーシックブルーの造塩体）
【０１２７】
【表５】
0005589437.tif 000009
【０１２８】
表５中の略語について以下に示す。
溶剤１；シクロヘキサノン
モノマー１；トリメチロールプロパンアクリレート
開始剤１；チバ・ジャパン社製「イルガキュアー９０７」
（2-メチル-1-[4-（メチルチオ）フェニル]-2-モルフォリノプロパン-1-オン）
その他の化合物；表６に示す化合物
【０１２９】
【表６】
0005589437.tif 000010
【０１３０】
［実施例２０〜２２、比較例６〜９］
表７に示す組成、配合量（重量比）に変更した以外は、実施例１の青色着色剤分散体（ＢＤ−９）と同様に緑色着色剤分散体（ＧＤ−１〜４）を作製した。さらに表８に示す組成、配合量（重量比）に変更した以外は、実施例１の青色カラーフィルタ用感光性着色組成物（レジスト材；ＢＲ−１）と同様にして緑色カラーフィルタ用感光性着色組成物（レジスト材；ＧＲ−１〜７）を得た。
【０１３１】
【表７】
0005589437.tif 000011
【０１３２】
表７中の略語について以下に示す。
溶剤１；シクロヘキサノン
【０１３３】
【表８】
0005589437.tif 000012
【０１３４】
表８中の略語について以下に示す。
溶剤１；シクロヘキサノン
モノマー１；トリメチロールプロパンアクリレート
開始剤１；チバ・ジャパン社製「イルガキュアー９０７」
（2-メチル-1-[4-（メチルチオ）フェニル]-2-モルフォリノプロパン-1-オン）
その他の化合物；表６に示す化合物
【０１３５】
［実施例２３〜２７、比較例１０〜１３］
表９に示す組成、配合量（重量比）に変更した以外は、実施例１の青色着色剤分散体（ＢＤ−９）と同様に赤色着色剤分散体（ＲＤ−１〜５）を作製した。さらに表１０に示す組成、配合量（重量比）に変更した以外は、実施例１の青色カラーフィルタ用感光性着色組成物（レジスト材；ＢＲ−１）と同様にして赤色カラーフィルタ用感光性着色組成物（レジスト材；ＲＲ−１〜９）を得た。
【０１３６】
【表９】
0005589437.tif 000013
【０１３７】
表９中の略語について以下に示す。
溶剤１；シクロヘキサノン
【０１３８】
【表１０】
0005589437.tif 000014
【０１３９】
表１０中の略語について以下に示す。
溶剤１；シクロヘキサノン
モノマー１；トリメチロールプロパンアクリレート
開始剤１；チバ・ジャパン社製「イルガキュアー９０７」
（2-メチル-1-[4-（メチルチオ）フェニル]-2-モルフォリノプロパン-1-オン）
その他の化合物；表６に示す化合物
【０１４０】
得られたカラーフィルタ用感光性着色組成物（レジスト材）について下記の方法で評価した。
【０１４１】
［レジスト材の評価］
実施例および比較例で得られたカラーフィルタ用感光性着色組成物（レジスト材；ＲＲ−１〜９）、（ＧＲ−１〜７）、（ＢＲ−１〜２４）の明度、耐光性、感度、直線性および解像性評価試験を下記の方法で行った。
【０１４２】
（明度の評価）
得られたレジスト材を、１００ｍｍ×１００ｍｍ、１．１ｍｍ厚のガラス基板上に、スピンコーターを用いて、Ｃ光源において青色レジスト材（ＢＲ−１〜２４）はｘ＝０．１５０、ｙ＝０．０６０になるような膜厚に、緑色レジスト材（ＧＲ−１〜７）はｘ＝０．３００、ｙ＝０．６００になるような膜厚に、赤色レジスト材（ＲＲ−１〜９）はｘ＝０．６４０、ｙ＝０．３３０になるような膜厚に、それぞれ塗布し、基板を２３０℃で２０分加熱した。その後、得られた基板の明度Ｙを顕微分光光度計（オリンパス光学社製「ＯＳＰ−ＳＰ２００」）で測定した。明度の評価基準を表１１に示す。
【０１４３】
【表１１】
0005589437.tif 000015
【０１４４】
（耐光性評価）
透明基板上に乾燥塗膜が約２．５μｍとなるようにレジスト材を塗布し、所定のパターンを有するマスクを通して紫外線露光を行った後、スプレーによりアルカリ現像液を噴霧して未硬化部を除去して所望のパターンを形成した。その後、オーブンで２３０℃１時間加熱、放冷後、得られた塗膜のＣ光源での色度１（Ｌ＊(１)，ａ＊(１)，ｂ＊(１)）を顕微分光光度計（オリンパス光学社製「ＯＳＰ−ＳＰ２００」）を用いて測定した。さらにその後、耐光試験として、基板を耐光性試験機（ＴＯＹＯＳＥＩＫＩ社製「ＳＵＮＴＥＳＴ  ＣＰＳ＋」）に入れ、５００時間放置した。基板を取り出した後、Ｃ光源での色度２（Ｌ＊(２)，ａ＊(２)，ｂ＊(２)）を測定し、測定した色度値を用いて、下記計算式により、色差変化率ΔＥａｂ＊を算出し、塗膜の耐光性を下記の５段階で評価した。
ΔＥａｂ＊ = √((L*(2)- L*(1))2+ (a*(2)- a*(1)) 2+( b*(2)- b*(1)) 2)
【０１４５】
ΔＥａｂ＊      判定
◎      ；１．５未満    極めて良好
○      ；１．５以上２．５未満  良好
△      ；２．５以上３．５未満  改善が必要だが実用レベル（使用可能）
×      ；３．５以上５．０未満  改善が必要
××    ；５．０以上    使用不可
【０１４６】
（感度、直線性、解像性評価）
＜フィルタセグメントの形成＞
レジスト材をスピンコート法により１０ｃｍ×１０ｃｍのガラス基板に塗工した後、クリーンオーブン中７０℃で１５分間加温して溶剤を除去し、約２μmの塗膜を得た。次いで、この基板を室温に冷却後、超高圧水銀ランプを用い、１００μm幅（ピッチ２００μm）および２５μm幅（ピッチ５０μm）ストライプパターンのフォトマスクを介して紫外線を露光した。その後、この基板を２３℃の炭酸ナトリウム水溶液を用いてスプレー現像した後、イオン交換水で洗浄し、風乾した。
【０１４７】
＜感度評価＞
上記方法で形成されたフィルタセグメントの１００μmフォトマスク部分でのパタ−ン膜厚を測定し、塗工後膜厚に対して９０％以上となる最小露光量を評価した。最小露光量が小さい程、高感度で良好な感光性着色組成物となる。
評価のランクは次の通りである。
○：５０ｍＪ／ｃｍ2未満
△：５０ｍＪ／ｃｍ2以上１００ｍＪ／ｃｍ2未満
×：１００ｍＪ／ｃｍ2以上
【０１４８】
＜直線性評価＞
上記方法で形成されたフィルタセグメントの１００μmフォトマスク部分でのパタ−ンについて、光学顕微鏡を用いて観察して評価を行った。評価のランクは次の通りである。
○：直線性良好
△：部分的に直線性不良
×：直線性不良
【０１４９】
＜解像性評価＞
上記方法で形成されたフィルタセグメントの２５μmフォトマスク部分でのパターンについて、光学顕微鏡を用いて観察して評価を行った。評価のランクは次の通りである。解像性不良とは、隣接するストライプパターンが繋がったり、欠けが発生したりすることである。
○：解像性良好
△：部分的に解像性不良
×：解像性不良
【０１５０】
[評価結果]
青色、緑色、赤色カラーフィルタ用感光性着色組成物（レジスト材）の評価結果を表１２に示す。
【０１５１】
【表１２】
0005589437.tif 000016
【０１５２】
（カラーフィルタの作成、評価（実施例２８〜３０、比較例１４））
[実施例２８；カラーフィルタ（ＣＦ−１）の作成]
ガラス基板上にブラックマトリクスをパターン加工し、該基板上にスピンコーターで赤色レジスト材（ＲＲ−２）をｘ＝０．６４０、ｙ＝０．３３０になるような膜厚に塗布し着色被膜を形成した。該被膜にフォトマスクを介して、超高圧水銀ランプを用いて３００ｍJ/ｃｍ2の紫外線を照射した。次いで０．２重量％の炭酸ナトリウム水溶液からなるアルカリ現像液によりスプレー現像して未露光部分を取り除いた後、イオン交換水で洗浄し、この基板を２３０℃で２０分加熱して、赤色フィルタセグメントを形成した。同様の方法により、緑色レジスト材（ＧＲ−１）をｘ＝０．３００、ｙ＝０．６００になるような膜厚に、青色レジスト材（ＢＲ―１）を用いてｘ＝０．１５０、ｙ＝０．０６０になるような膜厚にそれぞれ塗布し、緑色フィルタセグメント、青色フィルタセグメントを形成して、カラーフィルタ（ＣＦ−１）を得た。
【０１５３】
（液晶表示装置の作製）
得られたＲＧＢのカラーフィルタ上に、透明ＩＴＯ電極層を形成し、その上にポリイミド配向層を形成した。このガラス基板の他方の表面に偏光板を形成した。他方、別の（第２の）ガラス基板の一方の表面にＴＦＴアレイ及び画素電極を形成し、他方の表面に偏光板を形成した。このようにして準備された２つのガラス基板を電極層同士が対面するよう対向させて配置し、スペーサビーズを用いて両基板の間隔を一定に保ちながら位置合わせし、液晶組成物注入用開口部を残すように周囲を封止剤で封止した。開口部から液晶組成物を注入した後、開口部を封止した。このようにして作製した液晶表示装置をバックライトユニットの３波長ＣＣＦＬ光源と組み合わせてカラー表示装置を作製した。
【０１５４】
[実施例２９、３０、比較例１４]
以下、実施例２８（カラーフィルタ（ＣＦ−１））と同様の方法により、表６に示すレジスト材と３波長ＣＣＦＬ光源の組み合わせで実施例２９、３０、比較例１４のカラーフィルタ（ＣＦ−２〜４）とカラー表示装置を作製した。
【０１５５】
その後、得られたカラー表示装置において、光源を発光させカラー画像を表示し、各色フィルタセグメント部分の明度Ｙを顕微分光光度計（オリンパス光学社製「ＯＳＰ−ＳＰ２００」）で測定した。明度Ｙの判定基準を表１３に示す。また、評価結果を表１４に示す。
【０１５６】
【表１３】
0005589437.tif 000017
【０１５７】
カラーフィルタの評価結果
【表１４】
0005589437.tif 000018
【０１５８】
表１２に示すように、実施例１〜２７のカラーフィルタ用感光性着色組成物を用いて形成されたフィルタセグメントは、明度、耐光性、感度、直線性および解像性が良好だったのに対し、比較例１〜９のように、他の紫外線吸収剤や光安定化剤といった化合物を用いた場合は、明度、耐光性、パターンの直線性や解像性の不良等が発生し、全てが良好となるものは得られなかった。
また、実施例１〜４、実施例７〜１９に示すようにバランスの良い（Ｅ）／（Ｃ）比にすることで、耐光性、感度、直線性および解像性がより良好な結果となった。
さらに、表１４に示すように、実施例２８〜３０のカラーフィルタ用感光性着色組成物を用いて形成されたカラーフィルタは、Ｗｈｉｔｅ明度が良好であり、高品質なカラーフィルタを得ることができた。